(57)【要約】  本発明は支持体（１）と機能性表面材料（２）とからなる機能性複合材料に関する。複合材料は、支持体が、下方境界（４）、上方境界（５）、下方境界と上方境界との間の架橋深さ（ｄ）、および機能性表面材料に面する表面上の上方と下方境界との間を交互する物質境界（６）を備える構造化境界層（３）を有することを特徴とする。物質境界（６）は、特に間に空間（８）を介して支持体の表面の成形された断面（７）の連続的な配列として設計され、各成形された断面は架橋深さに等しい高さ（ｈ）を有し、少なくとも１つの成形された断面および少なくとも１つの空間（８）が複数の架橋深さに相当する水平幅（ｂ）内に配置される。
2011509192.tif 000002
【特許請求の範囲】
【請求項１】
キャリア（１）と機能性表面材料（２）とからなる機能性複合材料であって、
前記キャリアは構造化境界層（３）を含み、前記構造化境界層（３）が、下方境界（４）および上方境界（５）、前記下方と上方境界との間の架橋深さ（ｄ）、ならびに前記機能性表面材料に面する表面上で下方と上方境界との間を交互する材料境界（６）を有することを特徴とする機能性複合材料。
【請求項２】
前記材料境界（６）が、間に空間を有する連続的なプロファイル（７）の配列として前記キャリアの表面上に形成され、各プロファイルは前記架橋深さに等しい高さ（ｈ）を有し、少なくとも１つのプロファイルおよび少なくとも１つの空間（８）が複数の架橋深さに相当する前記境界層の水平幅（ｂ）内に配置されることを特徴とする請求項１に記載の機能性複合材料。
【請求項３】
前記プロファイル（７）が、前記構造化境界層（３）の前記下方境界（４）の領域に第１プロファイル幅（ｓ１）を有し、前記上方境界（５）の領域に第１プロファイル幅とは異なる第２プロファイル幅（ｓ２）を有することを特徴とする請求項１または２に記載の機能性複合材料。
【請求項４】
得られる前記材料境界（６）が、前記構造境界層（３）の前記下方境界（４）と上方境界（５）に沿って前記架橋深さの少なくとも２倍（２ｄ）に相当する水平幅（ｂ）で繰り返し伸びることを特徴とする請求項１から３のいずれか１項に記載の機能性複合材料。
【請求項５】
交互する前記材料境界（６）の長さが、前記キャリア（１）の平面材料境界（９）の長さの少なくとも１．１倍、好ましくは１．３〜２．５倍であることを特徴とする請求項１から４のいずれか１項に記載の機能性複合材料。
【請求項６】
前記架橋深さ（ｄ）が５〜１００ｐｍ、特に５〜６０ｐｍの値を有することを特徴とする請求項１から５のいずれか１項に記載の機能性複合材料。
【請求項７】
前記プロファイルが、矩形、台形、鳩尾状および／または波状形状の断面を有する等方性パターン（１０）として形成されることを特徴とする請求項１から６のいずれか１項に記載の機能性複合材料。
【請求項８】
前記プロファイルが、鐘形状、逆もしくは正立角錐台状および／またはマッシュルーム頭状形状を有する隆起（１１）のアレイとして形成されることを特徴とする請求項１から７のいずれか１項に記載の機能性複合材料。
【請求項９】
前記キャリア（１）が金属材料であることを特徴とする請求項１から８のいずれか１項に記載の機能性複合材料。
【請求項１０】
前記キャリア（１）がセラミック材料であることを特徴とする請求項１から８のいずれか１項に記載の機能性複合材料。
【請求項１１】
前記キャリア（１）がガラス材料であることを特徴とする請求項１から８のいずれか１項に記載の機能性複合材料。
【請求項１２】
前記キャリアが管、スポンジもしくはシートであり、またはプレート形状を有することを特徴とする請求項９から１１のいずれか１項に記載の機能性複合材料。
【請求項１３】
前記表面材料（２）が吸収剤であることを特徴とする請求項１から１２のいずれか１項に記載の機能性複合材料。
【請求項１４】
前記表面材料（２）が、触媒活性材料、絶縁体、または電気的活性材料であることを特徴とする請求項１から１２のいずれか１項に記載の機能性複合材料。
【請求項１５】
前記表面材料（２）が、腐食および／または防汚保護物であることを特徴とする請求項１から１２のいずれか１項に記載の機能性複合材料。
【請求項１６】
前記プロファイルが表面構造上に塗布、堆積および／または成長法を用いて生成されることを特徴とする請求項１から１５のいずれか１項に記載の機能性複合材料の生成方法。
【請求項１７】
前記プロファイルが前記キャリア上にｉｎ‐ｓｉｔｕ結晶化によって生成されることを特徴とする請求項１６に記載の方法。
【請求項１８】
前記プロファイルが前記キャリア上に結晶化されることを特徴とする請求項１６に記載の方法。
【請求項１９】
前記プロファイルが気相からの化学的または物理的蒸着によって生成されることを特徴とする請求項１６に記載の方法。
【請求項２０】
前記プロファイルが、前記キャリアの表面にプロファイルを刻むための材料除去、特に材料溶解法を用いることによって生成されることを特徴とする請求項１から１５のいずれか１項に記載の機能性複合材料の生成方法。
【請求項２１】
前記プロファイルがエッチングプロセスによって生成されることを特徴とする請求項２０に記載の方法。
【発明の詳細な説明】
【技術分野】
【０００１】
本発明は、請求項１の前提部に係るキャリアと機能性表面材料とからなる機能性複合材料に関する。
【背景技術】
【０００２】
機能性複合材料は広い技術応用範囲で用いられる。特に高い反応熱を伴う収着および触媒プロセスにおいてそれらの材料は重要である。さらに、機能性複合材料は、化学的および技術的装置の表面を活性な化学物質の影響を受けないようにし、残渣を防止するために、腐食および防汚保護の分野で用いられる。
【０００３】
機能性複合材料は、キャリア材料、例えば金属材料、セラミック材料、またはガラス材料と、その表面に配置されて触媒、吸着剤、腐食および防汚保護物、絶縁体または電気的機能性層として働く機能性材料とからなる。
【０００４】
従来の生成方法において、機能性材料は、成型体、特にペレットまたはコーティングの形態で、対応するキャリア材料上に適用される。多くの場合、キャリア材料の表面は機能性材料で完全には被覆またはコーティングされず、これによってキャリア表面上の機能性材料の機械的結合が不十分になり、キャリア材料とコーティングとの間の熱的接触が不十分になる。
【０００５】
キャリア材料と機能性材料との間に比較的安定で直接的な表面−表面接触が得られ、キャリア表面が完全に被覆されるコーティング方法は、例えばｉｎ−ｓｉｔｕ結晶化、表面結晶化、および消耗性表面結晶化である。そこから得られる複合材料の機械的特性および２つの要素間での熱的結合は、実際に良好であるが、多くの使用条件に決して最適とはいえない。
【０００６】
急速な温度変化の結果としてのキャリア材料とコーティングの異なる熱膨張は、通常、機能性コーティングの堅固性の問題と脱離を招く。それらの問題は特に温度制御プロセス、焼成、および吸着剤活性化において発生する。また、機能性材料のコーティングの厚さが増加すると、複合材の熱輸送が大きく制限される。
【発明の概要】
【発明が解決しようとする課題】
【０００７】
上述の問題に基づいて、本発明は、前述の欠点および長期的な機能性の障害を回避することのできる機能性複合材料を提供することを目的とする。必要とされる複合材料は高い熱容量を有し、層が厚くなってもキャリア材料と機能性コーティングとの間の機械的接合は強い応力に耐えることができ、複合材における熱輸送は技術的に最適の値を有する。必要とされる複合材料は汎用性がなければならない。それらの複合材料を生成する方法ステップが提供されなければならない。
【課題を解決するための手段】
【０００８】
上記目的は請求項１の特徴に係るキャリアと機能性表面材料とからなる機能性複合材料によって達成される。方法に関しては請求項１６の特徴に係る複合材料の生成方法によって達成される。それぞれの従属請求項は複合材料およびそれに用いられる生成方法の有用かつ有利な実施形態を定義する。
【０００９】
本発明によれば、キャリアと機能性表面材料との間の材料境界は平坦ではない。材料境界はむしろ境界層内で構造化されている。この境界層は架橋深さとして表わされる厚さを有する。それは機能性表面材料の方向では上方境界で定義され、キャリアの方向では下方境界で定義される。その結果、キャリアはそのそれぞれの表面上で機能性材料と連結する。このことは、キャリア表面に対する機能性表面材料の結合を強くし、２つの要素間に高い熱的接触をもたらす。したがって、キャリアと表面材料との間の熱的な接触抵抗が最少化される。
【００１０】
詳細には、材料境界は、間に空間を有する連続的なプロファイルの配列としてキャリアの表面上に形成され、各プロファイルは架橋深さに等しい高さを有する。さらに、少なくとも１つのプロファイルおよび少なくとも１つの空間は、複数の架橋深さに相当する境界層の水平幅内に配置される。
【００１１】
これはプロファイルの高さ、したがって、境界層の厚さまたはその架橋深さとプロファイルの幅との間に最適な整合性をそれぞれもたらし、これは複合材における最適な機械的安定性と良好な熱的接触を得るのに必要である。
【００１２】
有利には、プロファイルは、構造化境界層の下方境界領域に第１プロファイル幅を有し、上方境界領域に第１プロファイル幅とは異なる第２プロファイル幅を有する。そのようにして得られるプロファイルの形状は、キャリアとコーティングとの間の熱的接触を改善し、複合材構造の安定性の強化に貢献することができる。
【００１３】
有利な実施形態において、得られる材料境界は、構造化境界層の下方境界と上方境界に沿って架橋深さの少なくとも２倍に相当する水平幅で繰り返し伸びる。このようなプロファイルの幅と高さとの間の関係は熱的、化学的、および機械的な面で特に好ましいことが実証されている。
【００１４】
有利には、交互する材料境界の長さは、キャリアの平面材料境界の長さの少なくとも１．１倍、好ましくは１．３〜２．５倍の寸法である。キャリアと機能性表面材料との間の結合、これによる接触表面の増加は熱的に有利であることが実証されている。架橋深さは５〜１００ｐｍ、特に５〜６０ｐｍの範囲の値を有する。
【００１５】
プロファイルは種々の形状を有することができる。第１の変形において、プロファイルは矩形、鳩尾状および／または波状形状を有する一連のウェブを形成する。矩形および波状形状は、表面材料とキャリアとの間の熱的接触の点で、またより容易な生成の点で有利であるが、鳩尾状形状は複合構造の機械的結合が非常に安定になる。
【００１６】
また、プロファイルは、鐘形状、逆または正立角錐台状および／またはマッシュルーム頭状形状の一連の隆起として形成することもできる。主として長手方向に伸びるウェブとは対照的に、隆起は好ましい方向を有さない山／谷構造を規定する。
【００１７】
キャリアは種々の材料から作ることができる。キャリアは、金属材料、セラミック材料またはガラス材料から作ることができる。キャリアは、シート、または板、管もしくはスポンジの形態で提供することができる。表面材料も種々の材料から作ることができる。表面材料は吸着剤、触媒活性材料または腐食および／または防汚保護物、絶縁体または電気的機能性材料であってもよい。
【００１８】
上述の複合材料は種々の方法で生成することができる。第１の実施形態において、プロファイルは、表面構造上に塗布、堆積、または成長法を用いることによって生成される。これは、材料が最初に実質的に平面、すなわち以下に説明される分析の観点からは、キャリアの構造化されていない表面上に堆積されることを意味する。
【００１９】
この目的のために、ｉｎ−ｓｉｔｕ結晶はキャリア上で生成することができる。プロファイルもキャリア上に結晶化することができる。
【００２０】
また、プロファイルの生成は気相からの材料の化学的または物理的堆積によっても可能である。前述のビルドアップ表面処理の代わりに、材料除去、特に材料溶解法を用いてキャリアの表面にプロファイルを刻むことができる。
【００２１】
本発明に係る複合材料を実施形態によって以下にさらに詳細に説明する。同じ要素または全く同じように作用する要素は同じ参照番号で示される。添付の図面は説明の目的のためである。
【図面の簡単な説明】
【００２２】
【図１】矩形形状を有するプロファイルの配列の例示的第１実施形態を示す図である。
【図１ａ】キャリア表面の例示的上面図を示す図である。
【図２】図１のプロファイルの変更された台形または鳩尾状の実施形態を示す図である。
【図３】波状形状を有するプロファイルを示す図である。
【図４】マッシュルーム頭形状を有するプロファイルを示す図である。
【図３】鐘形状隆起の形のプロファイルを示す図である。
【発明を実施するための形態】
【００２３】
図１は、キャリア上に堆積された機能性表面材料２を有するキャリア１を示し、機能性表面材料２はキャリアを完全に覆っている。表面層に面するキャリアの表面は、プロファイルの間に配置された空間８を有する一連のプロファイル７を含む。プロファイルと空間は全体で架橋深さｄを備える構造化境界層３を形成する。架橋深さは構造化境界層の下方境界４と上方境界５との間の距離を規定する。それはプロファイルの最も高い位置と最も低い位置との間の距離に相当する。
【００２４】
個々のプロファイルの高さｈは実質的に構造化境界層３の架橋深さｄに相当する。プロファイルの表面とその間に位置する空間は、キャリアと表面材料２の表面との間に得られる材料境界６を規定し、その上で表面材料とキャリアの材料とが直接接触する。図１に示すように、材料境界６は境界層３の上方境界５と下方境界４との間を交互する。その走行はプロファイル７の形状とその間の空間８によって決定される。平坦なキャリア表面の材料境界９と比較すると、それはより長い。結合を助ける材料は提供されず、必要でもない。
【００２５】
プロファイル７とその間の空間８の配列は水平幅ｂのサイズに比例して横方向に規定される。有利には、水平幅は構造化境界層の架橋深さｄに関係する。それはキャリアの表面構造のための横方向スケールを形成する。図１に示す実施形態において、水平幅ｂは架橋深さｄの約２倍の量になり、少なくとも１つのプロファイル７と１つの空間８がこのスケール内にある。水平幅ｂは狭義において格子定数を規定しない。プロファイルの幅とその間の空間は個々の場合で変化してもよい。重要なことはむしろ水平幅ｂによって予め定められるスケール内のプロファイルの数と架橋深さｄに対するｂの比のそれぞれである。
【００２６】
図１ａの上面図に示すように、プロファイルは横方向に完全に不規則に形成することができるので、図１と図２に規定される寸法は、プロファイルを特徴付けるそれらの幅の平均値によって変動する。架橋深さはキャリア表面の大部分で実質的に同じである。
【００２７】
図２およびそれに続く図に示すように、プロファイルは矩形形状とは異なる形状を有することができる。その場合、構造境界層の下方境界４でのプロファイルの基部領域における第１プロファイル幅ｓ１と上方境界５の領域における第２プロファイル幅ｓ２との間に差が生じる。図２の左側に示すように、より広い基部を有する台形プロファイルでは第１プロファイル幅ｓ１は、第２プロファイル幅ｓ２よりも大きい。図２の右側に示される鳩尾状プロファイルでは、第２プロファイル幅ｓ２は、第１プロファイル幅ｓ１よりも大きい。プロファイル幅の値、およびその寸法の比は、キャリア表面上のプロファイル配列内における特定の制限内で変動することができる。プロファイルは必ずしも規則的な格子を形成しない。
【００２８】
図３は波状形状のプロファイル７と空間８を示す。材料境界６は構造化境界層３の下方境界４と上方境界５との間を連続的に交互する。第１プロファイル幅ｓ１は空間８における最下点の間の水平距離に相当し、上方境界５に近い第２プロファイル幅は、この実施形態では理想的には無限に小さい。しかし、実際には材料境界の波状走行の頂点は表面層の領域においてある程度の平坦性を含む。したがって、第２プロファイル幅ｓ２は小さいが有限の値を有する。
【００２９】
図４はマッシュルーム頭形状を有するプロファイル７を示す。下方境界領域４におけるより広い形状は境界４と５との間の領域で次第に狭くなる中央部分に変化し、上方境界領域５で再び広がる。マッシュルーム頭構造は図２の鳩尾状構造の丸められた実施形態と考えることができる。
【００３０】
図３および図４に示した実施形態において、プロファイル７はキャリアの表面の部分的な領域の上でウェブ状に伸びるので、その断面はキャリアの表面上に押し出されている。
【００３１】
図５はキャリア表面上に配置された隆起構造を示し、この構造は必ずしも鐘形状の隆起１１とその間の谷の規則的なアレイとして形成されておらず、表面コーティング２で被覆されている。また、隆起は台形または鳩尾状とすることもできる。
【００３２】
構造化された境界表面、材料境界の走行、およびそれらの上述のパラメータは顕微鏡法により非常に簡単に検出し試験することができる。有利には、これらの方法はデジタル画像処理と組み合わされる。構造が十分等方性であるならば、キャリアと表面コーティングとの間の二次元的な接触表面は、断面において１次元的な線として認識可能な材料境界から判断することができる。
【００３３】
この目的のために、試験すべき複合材サンプルの埋め込まれた断面を用意し、そのデジタル顕微鏡写真を作成するのが好ましい。拡大は分析すべき画像領域に少なくとも６個、好ましくは１０個のプロファイルが含まれるように選択するのが好ましい。観察スケールは画像ピクセルと架橋深さとの間の有用な比を得るように適切に調節される。標準的な画像処理ソフトウェア、特にベクトルに基づく描画プログラムを用いることによって、上述のパラメータ、すなわち架橋深さ、プロファイルの幅、および得られる材料境界の長さを容易に検出することができる。
【００３４】
形成された表面構造および架橋深さの分析は、機能性複合材料の断面に基づいており、約１ｍｍの長さを有するそのセグメントは百倍の拡大で、例えば、１０２４×７６８ピクセルの画像フォーマットに変換される。得られる表面構造が異方性である場合、断面は異なる角度で用意してから、そのように形成された画像の対応する分析を続けるのが推奨される。
【００３５】
１５〜６０ｐｍの範囲の架橋深さが好適であることが実証されている。しかし、５ｐｍおよび１００ｐｍまでの架橋深さは容易に実現することができ、複合材の使用において同様に良好な特性を示す。断面において、得られる材料境界６の長さを検出してキャリアの構造化されていない表面の材料境界の長さと比較することができる。
【００３６】
試験によると、プロファイル、特にその幅と高さ、およびそこから得られる架橋深さの選択は、得られる材料境界が平坦で構造化されていないキャリア表面の材料境界と比較して、少なくとも１．４の係数で増加する場合に、特に都合がよいことが示されている。
【００３７】
複合材料の例示的実施形態は熱影響下でも明らかに改善された機械的安定性を示す。特に機能性表面層が脆い材料特性を有する場合、熱的および機械的応力下でのコーティング欠けの危険性が明らかに低減される。プロファイルに起因して拡大された材料境界は、キャリアと機能性表面層間の熱輸送を高め、これにより、高い反応熱を受ける用途における効率は同じにしながら、より厚いコーティングを可能にする。これは触媒および吸着プロセスにおいて特に真実である。
【００３８】
前述の実施形態の１つに係るキャリアの表面を生成するために、ゼオライトが用いられる場合、特に消耗性表面結晶化が用いられる。これは制御されたゼオライト成長とともに制御されたキャリア溶解を含み、図５に示した実施形態に係る鳩尾状隆起を備える山／谷構造が得られる。
【００３９】
物理的および化学的堆積プロセス、例えば、熱蒸着、電子ビーム蒸着、レーザービーム蒸着、またはアーク蒸着によって同様の表面構造を実現することができる。また、マスク使用またはマスク非使用の分子ビームエピタキシャル法、スパッタリング、またはイオンめっきを適用することができる。
【００４０】
前述の特性を有するゼオライト層は、湿式化学プロセス、例えばアルミニウムまたはアルミニウム合金のキャリア材料を、リン酸（Ｈ３ＰＯ４）１部、シリカゾルの形態の二酸化ケイ素（ＳｉＯ２）０．３８部、モルホリン３部および水７０部からなる反応溶液に、ミリリットルで表わした溶液の量に対して平方センチメートルで測定したキャリア材料の表面の比が約２〜５になる量を加えることによって生成することができる。このようにして調製した混合物を圧力容器中１７５℃の温度として９６時間加熱し、続いて水洗する。この処理によりキャリアの表面上のＳＡＰＯ−３４−ゼオライト層が得られる。
【００４１】
本発明に係る複合材料を実施形態によって説明した。当業者であれば、本発明の基本的概念に従って、示した実施例を変更することができる。他の実施形態は従属請求項に規定される。
【符号の説明】
【００４２】
１  キャリア
２  機能性表面材料
３  境界層
４  下方境界
５  上方境界
６  材料境界
７  プロファイル
８  空間
９  平坦なキャリア表面の材料境界
１０  ウェブ
１１  隆起
【図１】
2011509192.tif 000003
【図１ａ】
2011509192.tif 000004
【図２】
2011509192.tif 000005
【図３】
2011509192.tif 000006
【図４】
2011509192.tif 000007
【図５】
2011509192.tif 000008
【国際調査報告】
2011509192.tif 000009
2011509192.tif 000010
2011509192.tif 000011
2011509192.tif 000012
2011509192.tif 000013
2011509192.tif 000014
2011509192.tif 000015
2011509192.tif 000016